(57)【要約】【課題】透明性に優れ、薬品処理後においても無機材料表面との接着性に優れた硬化膜を得ることができる感光性樹脂組成物の調整方法を提供する。【解決手段】（Ａ）光重合性モノマー、（Ｂ）透明樹脂、（Ｃ）光重合開始剤、（Ｄ）溶剤及び（Ｅ）シランカップリング剤を含有する感光性樹脂組成物の調整方法であって、前記（Ｅ）シランカップリング剤の総量に対して５．０〜１８．０質量％の水分を添加することを特徴とする感光性樹脂組成物の調整方法を選択する。【選択図】なし【特許請求の範囲】
【請求項１】
（Ａ）光重合性モノマー、（Ｂ）透明樹脂、（Ｃ）光重合開始剤、（Ｄ）溶剤及び（Ｅ）シランカップリング剤を含有する感光性樹脂組成物の調整方法であって、
前記（Ｅ）シランカップリング剤の総量に対して５．０〜１８．０質量％の水分を添加することを特徴とする感光性樹脂組成物の調整方法。
【請求項２】
前記（Ｅ）シランカップリング剤の含有割合が、全固形分の総量に対して１．０〜５．０質量％であることを特徴とする請求項１に記載の感光性樹脂組成物の調整方法。
【請求項３】
前記（Ｅ）シランカップリング剤が、メタクリロキシ系又はアクリロキシ系のシランカップリング剤であることを特徴とする請求項１又は２に記載の感光性樹脂組成物の調整方法。
【請求項４】
前記（Ｂ）透明樹脂が、共重合体であることを特徴とする請求項１乃至３のいずれか一項に記載の感光性樹脂組成物の調整方法。
【請求項５】
請求項１乃至４のいずれか一項に記載の感光性樹脂組成物の調整方法によって得られたことを特徴とする感光性樹脂組成物。
【請求項６】
（Ａ）光重合性モノマー、（Ｂ）透明樹脂、（Ｃ）光重合開始剤、（Ｄ）溶剤、（Ｅ）シランカップリング剤及び（Ｆ）水分を含有する感光性樹脂組成物であって、
前記（Ｅ）シランカップリング剤の総量に対して前記（Ｆ）水分を５．０〜１８．０質量％含むことを特徴とする感光性樹脂組成物。
【請求項７】
請求項５又は６に記載の感光性樹脂組成物を含むタッチパネル用材料。
【請求項８】
請求項５又は６に記載の感光性樹脂組成物を硬化させてなるタッチパネル保護膜。
【請求項９】
請求項５又は６に記載の感光性樹脂組成物を硬化させてなるタッチパネル絶縁膜。
【請求項１０】
請求項８に記載のタッチパネル保護膜又は請求項９に記載のタッチパネル絶縁膜の少なくともいずれか一方を用いて作製したタッチパネル。
【発明の詳細な説明】
【技術分野】
【０００１】
本発明は、感光性樹脂組成物の調整方法、感光性樹脂組成物とそれを含むタッチパネル用材料、該感光性樹脂組成物を硬化させてなるタッチパネル保護膜及びタッチパネル絶縁膜、並びに該タッチパネル保護膜又はタッチパネル絶縁膜の少なくともいずれか一方を用いて作製したタッチパネルに関する。
【背景技術】
【０００２】
タッチパネルは、表示画面上の透明な面を操作者が指またはペンでタッチすることにより、接触した位置を検出してデータ入力できる入力装置の構成要素となるものであって、キー入力より直接的、かつ直感的な入力を可能とすることから、近年、多用されるようになってきた。
【０００３】
タッチパネルの検出方式には、抵抗膜式、静電容量式、超音波式、光学式などがあり、これまでは、製造コストの点で比較的優れていた抵抗膜式が主流であった。しかし、２枚の透明導電膜の間に空気層を設ける構造を有する抵抗膜式タッチパネルは、光学特性（透過率）が低く、耐久性や動作温度特性においても充分とは言えない。
【０００４】
一方、可動部分を有しない静電容量式タッチパネルは、光学特性（透過率）が高く、耐久性や動作温度特性においても抵抗膜式より優れているため、採用するメーカーが増えてきている。
【０００５】
しかしながら、静電容量式タッチパネルでは、基板上に導電膜、例えばＩＴＯ（Ｉｎｄｉｕｍ  Ｔｉｎ  Ｏｘｉｄｅ）膜等が形成されるため、その導電膜を保護するため表面保護膜を形成する必要がある。そして、静電容量式タッチパネルでは、上層に表面保護層を設けた後に導電膜に対して回路接続を目的としたパターン加工を行う必要があるため、表面保護膜には、感光性に加えて、熱処理や薬品処理におけるより高い接着性が求められる。
【０００６】
これに対して、静電容量式タッチパネルとして、例えば、ＩＴＯ膜付きガラスを基板に用い、高硬度な無機系のＳｉＯ２、ＳｉＮｘや透明樹脂等で形成された保護膜を有するものが開示されている（例えば、特許文献１参照）。しかし、無機系保護膜は、ＳｉＯ２やＳｉＮｘをＣＶＤ法やスパッタリング法などにより形成するために、エネルギー消費量が増加する。また、ガラス基板が大型化すると成膜に長時間が必要となり、生産効率を低下させる。さらに、前記無機系保護膜は感光性を有しないため、回路接続を目的とした保護膜加工を別途行う必要があり、これによりプロセス数が増加するなど、製造コストが高くなる課題があった。
【０００７】
一方、有機系保護膜材料として、重合性基含有オリゴマー、モノマー、光重合開始剤およびその他添加剤を含有するＵＶ硬化型コーティング組成物が知られている。（例えば、特許文献２参照）これらの組成物からなる膜はパターン加工性を有し、且つ、これらの組成物を用いた場合、高い硬度と透明性を有する硬化膜を得ることができる。しかしながら、特許文献２に記載されたような組成物は有機成分を多く含むため、無機系保護膜に比べ、薬品処理後、特に酸処理後において、ガラス基板表面や導電膜等の無機材料層表面と十分な接着性が得られないという課題を有していた。
【０００８】
上記状況から、タッチパネル保護膜およびタッチパネル絶縁膜としてフォトリソグラフィー法によるパターン加工性を有し、透明性に優れ、熱処理や薬品処理後、高温高湿条件下等においても無機材料表面との接着性に優れ、高硬度である感光性樹脂組成物の開発が望まれていた。
【０００９】
また、タッチパネルにおいては、ガラス基板やフィルム基板上の導電膜からなる電極上や電極間に絶縁膜が必要となる構成があり、同様に導電膜を形成する無機材料表面と十分な接着性が得られる感光性樹脂組成物が望まれていた。なお、電極間に絶縁膜が必要となる構成としては、例えば、静電容量式タッチパネルの投影型が挙げられ、該投影型ではセンサー部にＸ軸方向及びＹ軸方向の２層の透明電極間に絶縁膜が必要となる。
【先行技術文献】
【特許文献】
【００１０】
【特許文献１】特開２００７−２７９８１９号公報
【特許文献２】特開２０１０−０２７０３３号公報
【発明の概要】
【発明が解決しようとする課題】
【００１１】
本発明の課題は、透明性に優れ、薬品処理後においても無機材料表面との接着性に優れた硬化膜を得ることができる感光性樹脂組成物の調整方法を提供することにある。
【００１２】
さらに、本発明は、前記感光性樹脂組成物の調整方法によって得られる感光性樹脂組成物、前記感光性樹脂組成物を含むタッチパネル用材料、前記感光性樹脂組成物を硬化させてなるタッチパネル保護膜、前記感光性樹脂組成物を硬化させてなるタッチパネル絶縁膜、並びに該タッチパネル保護膜又は該タッチパネル絶縁膜の少なくともいずれか一方を用いて作製したタッチパネルを提供することを課題とする。
【課題を解決するための手段】
【００１３】
上記の課題を解決するために、請求項１に記載の感光性樹脂組成物の調整方法は、（Ａ）光重合性モノマー、（Ｂ）透明樹脂、（Ｃ）光重合開始剤、（Ｄ）溶剤及び（Ｅ）シランカップリング剤を含有する感光性樹脂組成物の調整方法であって、前記（Ｅ）シランカップリング剤の総量に対して５．０〜１８．０質量％の水分を添加することを特徴とする。
【００１４】
前記（Ｅ）シランカップリング剤の含有割合が、全固形分の総量に対して１．０〜５．０質量％であることが好ましい。
【００１５】
さらに、前記（Ｅ）シランカップリング剤が、メタクリロキシ系又はアクリロキシ系のシランカップリング剤であることが好ましい。
【００１６】
さらに、前記（Ｂ）透明樹脂が、共重合体であることが好ましい。
【００１７】
また、請求項５に記載の感光性樹脂組成物は、請求項１乃至４のいずれか一項に記載の感光性樹脂組成物の調整方法によって得られたことを特徴とする。
【００１８】
また、請求項６に記載の感光性樹脂組成物は、（Ａ）光重合性モノマー、（Ｂ）透明樹脂、（Ｃ）光重合開始剤、（Ｄ）溶剤、（Ｅ）シランカップリング剤及び（Ｆ）水分を含有する感光性樹脂組成物であって、前記（Ｅ）シランカップリング剤の総量に対して前記（Ｆ）水分を５．０〜１８．０質量％含むことを特徴とする。
【００１９】
請求項７に記載のタッチパネル用材料は、請求項５又は６に記載の感光性樹脂組成物を含むことを特徴とする。
また、請求項８に記載のタッチパネル保護膜は、請求項５又は６に記載の感光性樹脂組成物を硬化させてなることを特徴とする。
さらに、請求項９に記載のタッチパネル絶縁膜は、請求項５又は６に記載の感光性樹脂組成物を硬化させてなることを特徴とする。
更にまた、請求項１０に記載のタッチパネルは、請求項８に記載のタッチパネル保護膜又は請求項９に記載のタッチパネル絶縁膜の少なくともいずれか一方を用いて作製したことを特徴とする。
【発明の効果】
【００２０】
本発明の感光性樹脂組成物の調整方法によれば、透明性に優れ、薬品処理後においても無機材料表面との接着性に優れた硬化膜を提供することができる。
【図面の簡単な説明】
【００２１】
【図１】本発明に係る一例のタッチパネルの要部を示す断面図である。
【図２】本発明に係る一例のタッチパネルの要部を、保護膜を透視して示す平面図である。
【発明を実施するための形態】
【００２２】
本発明の感光性樹脂組成物の調整方法は、（Ａ）光重合性モノマー、（Ｂ）透明樹脂、（Ｃ）光重合開始剤、（Ｄ）溶剤及び（Ｅ）シランカップリング剤を含有する感光性樹脂組成物の調整方法であって、前記（Ｅ）シランカップリング剤の総量に対して５．０〜１８．０質量％の（Ｆ）水分を添加することを特徴とする。これにより、感光性樹脂組成物を硬化させて保護膜や絶縁膜とした際に、これらの下層に設けられた透明基板や膜に対して密着性を向上させることができる。
【００２３】
また、本発明の感光性樹脂組成物は、（Ａ）光重合性モノマー、（Ｂ）透明樹脂、（Ｃ）光重合開始剤、（Ｄ）溶剤、（Ｅ）シランカップリング剤及び（Ｆ）水分を含有する感光性樹脂組成物であって、前記（Ｅ）シランカップリング剤の総量に対して前記（Ｆ）水分を５．０〜１８．０質量％含むことを特徴とする。
【００２４】
「（Ａ）光重合性モノマー」
（Ａ）光重合性モノマーは、光による架橋型の重合が可能なものであれば特に限定されるものではなく、一般的な感光性樹脂組成物において用いられる光重合性モノマーを使用することができる。本発明の感光性樹脂組成物は、（Ａ）光重合性モノマーと、後述する（Ｃ）光重合開始剤とを含有することによって、光照射後に組成物中で（Ａ）光重合性モノマー同士、又は（Ａ）光重合性モノマーと後述する（Ｂ）透明樹脂とが重合することで、組成物からなる膜等を良好に硬化させることができる。また、マスクを介して光の照射を行うことにより、光が照射された部分（露光部）と光が照射されなかった部分（未露光部）との物性や現像液に対する溶解性が異なるものとなることにより、良好にパターンを得ることができる。
【００２５】
なお、本発明において「光」とは、可視光のみならず、赤外線、紫外線、各種放射線（Ｘ線、γ線、電子線等）も含む概念であって、本発明の（Ａ）光重合性モノマーは、後述する各種の光線によって良好に重合するものであることが好ましい。
【００２６】
（Ａ）光重合性モノマーとして具体的には、１，９−ノナンジオールジアクリレート、ＥＯ（エチレンオキサイド）変性ビスフェノールＡジアクリレート、ＰＯ（プロピレンオキサイド）変性ビスフェノールＡジアクリレート、ＥＯ変性ビスフェノールＦジアクリレート、ＥＣＨ（エピクロルヒドリン）変性フタル酸ジアクリレート、ＰＯ変性グリセロールトリアクリレート、ＥＯ変性トリメチロールプロパントリアクリレート、ＰＯ変性トリメチロールプロパントリアクリレート、トリメチロールプロパントリ（メタ）アクリレート、トリメチロールプロパンのエチレンオキサイド付加物のトリ（メタ）アクリレート、トリメチロールプロパンのプロピレンオキサイド付加物のトリ（メタ）アクリレート、トリメチロールエタントリ（メタ）アクリレート、ペンタエリスリトールトリ（メタ）アクリレート、ペンタエリスリトールテトラ（メタ）アクリレート、ペンタエリスリトールのエチレンオキサイド付加物のテトラ（メタ）アクリレート、ジペンタエリスリトールペンタ（メタ）アクリレート、ジペンタエリスリトールヘキサ（メタ）アクリレート、ジペンタエリスリトールのエチレンオキサイド付加物のペンタ（メタ）アクリレート、ジペンタエリスリトールのカプロラクトン付加物のペンタ（メタ）アクリレート、トリペンタエリスリトールポリ（メタ）アクリレート、グリセロールトリ（メタ）アクリレート、グリセロールのエチレンオキサイド付加物のトリ（メタ）アクリレート、ジペンタエリスリトールヘキサ（メタ）アクリレート等が挙げられる。
【００２７】
（Ａ）光重合性モノマーは、１種のみを用いてもよく、２種以上を併用してもよい。本発明の感光性樹脂組成物における（Ａ）光重合性モノマーの含有割合は特に限定されるものではないが、（Ｂ）透明樹脂１００質量部に対して、（Ａ）光重合性モノマーが３０〜１５０質量部であることが好ましく、３０〜１００質量部であることがより好ましく、４０〜８０質量部であることがさらに好ましい。３０質量部以上とすることにより、パターン加工時の現像性及び感度を特に向上させることができ、１５０質量部以下とすることにより、無機材料表面との接着性を特に良好とすることができる。
【００２８】
「（Ｂ）透明樹脂」
（Ｂ）透明樹脂に適用可能なモノマーとしては、ｏ−、ｍ−、ｐ−ビニル安息香酸、マレイン酸、無水マレイン酸、フマル酸、無水フマル酸、シトラコン酸、メサコン酸、イタコン酸、クロトン酸、（メタ）アクリロイルオキシエチルモノサクシネート、（メタ）アクリロイルオキシエチルモノテトラヒドロフタレート、（メタ）アクリル酸、（メタ）アクリロイルオキシエチルモノフタレート、（メタ）アクリロイルオキシエチルモノヘキサヒドロフタレート、（メタ）アクリル酸のカプロラクトン付加物などのカルボキシル基含有モノマー；ヒドロキシエチル（メタ）アクリレート、ヒドロキシプロピル（メタ）アクリレート、ヒドロキシブチル（メタ）アクリレートなどの水酸基含有（メタ）アクリレート；（メタ）アクリルアミド、ブトキシメチロール（メタ）アクリルアミドなどのアミド基含有モノマー；メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート等のアルキルアクリレートが挙げられる。なお、本発明において「（メタ）アクリル酸」及び「（メタ）アクリレート」とは、アクリル酸とメタクリル酸との両方を総称していう。
これらの中でも（メタ）アクリル酸、（メタ）アクリロイルエチルモノフタレート、（メタ）アクリロイルエチルモノヘキサヒドロフタレート、（メタ）アクリロイルエチルモノテトラヒドロフタレート、（メタ）アクリル酸のカプロラクトン付加物などのカルボキシル基含有モノマー、などのカルボキシル基含有モノマーを用いることが好ましい。
さらに、上述のモノマーを２種以上用いた共重合体を透明樹脂として用いてもよい。
【００２９】
「（Ｃ）光重合開始剤」
（Ｃ）光重合開始剤としては、例えば、アセトフェノン、２，２’−ジエトキシアセトフェノン、ｐ−ジメチルアセトフェノン、ｐ−ジメチルアミノプロピオフェノン、ジクロロアセトフェノン、トリクロロアセトフェノン、ｐ−ｔｅｒｔ−ブチルアセトフェノン等のアセトフェノン類；ベンゾフェノン、２−クロロベンゾフェノン、ｐ，ｐ’−ビスジメチルアミノベンゾフェノン等のベンゾフェノン類；ベンジル、ベンゾイン、ベンゾインメチルエーテル、ベンゾインイソプロピルエーテル、ベンゾインイソブチルエーテル等のベンゾインエーテル類；チオキサンソン、２−クロロチオキサンソン、２，４−ジエチルチオキサンソン、２−メチルチオキサンソン、２−イソプロピルチオキサンソン等の硫黄化合物；ベンジルジメチルケタール、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、１−ヒドロキシ−シクロヘキシル−フェニル−ケトン、２−メチル−１−（４−メチルチオフェニル）−２−モルフォリノプロパン−１−オン、２−ベンジル−２−ジメチルアミノ−１−（４−モルフォリノフェニル）−ブタノン−１，２−（ジメチルアミノ）−２−［（４−メチルフェニル）メチル］−１−［４−（４−モルホリニル）フェニル］−１−ブタノン等のアルキルフェノン類；１，２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１−（０−アセチルオキシム）等のオキシムエステル類；２−エチルアントラキノン、オクタメチルアントラキノン、１，２−ベンズアントラキノン、２，３−ジフェニルアントラキノン等のアントラキノン類；２，４−トリクロロメチル−（４’−メトキシフェニル）−６−トリアジン、２，４−トリクロロメチル−（４’−メトキシナフチル）−６−トリアジン、２，４−トリクロロメチル−（ピペロニル）−６−トリアジン、２，４−トリクロロメチル−（４’−メトキシスチリル）−６−トリアジン等のトリアジン類等が挙げられる。
【００３０】
（Ｃ）光重合開始剤は、１種のみを用いてもよく、２種以上を併用してもよい。本発明の感光性樹脂組成物における（Ｃ）光重合開始剤の含有割合は特に限定されるものではないが、（Ｂ）透明樹脂１００質量部に対して、（Ｃ）光重合開始剤が５〜２０質量部であることが好ましく、５〜１５質量部であることがより好ましく、５〜１０質量部であることがさらに好ましい。５質量部以上とすることにより、パターン加工時の感度を特に向上させることができ、２０質量部以下とすることにより、透明性を特に良好とすることができる。
【００３１】
「（Ｄ）溶剤」
（Ｄ）溶剤としては、メタノール、エタノール、エチルセロソルブ、エチルセロソルブアセテート、メチルセロソルブ、メチルセロソルブアセテート、ジグライム、シクロヘキサノン、エチルベンゼン、キシレン、酢酸イソアミル、酢酸ｎ−アミル、プロピレングリコールモノメチルエーテル、プロピレングリコールモノメチルエーテルアセテート、プロピレングリコールモノエチルエーテル、プロピレングリコールモノエチルエーテルアセテート、ジエチレングリコール、ジエチレングリコールモノメチルエーテル、ジエチレングリコールモノメチルエーテルアセテート、ジエチレングリコールモノエチルエーテル、ジエチレングリコールモノエチルエーテルアセテート、ジエチレングリコールモノブチルエーテル、エチレングリコールモノブチルエーテルアセテート、トリエチレングリコール、トリエチリングリコールモノメチルエーテル、トリエチリングリコールモノメチルエーテルアセテート、トリエチレングリコールモノエチルエーテル、トリエチレングリコールモノエチルエーテルアセテート、液体ポリエチレングリコール、ジプロピレングリコールモノメチルエーテル、ジプロピレングリコールモノメチルエーテルアセテート、ジプロピレングリコールモノエチルエーテル、ジプロピレングリコールモノエチルエーテルアセテート、乳酸エステル、メチルメトキシプロピオネート、エチルエトキシプロピオネートなどが挙げられる。
【００３２】
（Ｄ）溶剤は、１種のみを用いてもよく、２種以上を併用してもよい。
また、本発明の感光性樹脂組成物における（Ｄ）溶剤の含有割合は特に限定されるものではないが、全感光性樹脂組成物における固形分割合が２０〜３０質量％となるように用いることが好ましい。固形分割合を上記範囲内とすることにより、感光性樹脂組成物の粘度を適度なものとすることができ、無機材料（基板）上に塗布して膜を形成する際の塗工性が特に向上する。
【００３３】
「（Ｅ）シランカップリング剤」
（Ｅ）シランカップリング剤は、特に限定されるものではなく、下地である無機基材や有機材との密着性改良の為に用いられるシランカップリング剤を使用することができる。
（Ｅ）シランカップリング剤として具体的には、ビニルメトキシシラン、ビニルエトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、３−メルカプトプロピルメチルジメトキシシラン、３−メルカプトプロピルトリメトキシシラン、３−イソシアネ−トプロピルトリエトキシシラン等が挙げられる。
これらの中でも、本発明における（Ｅ）シランカップリング剤としては、メタクリロキシ系又はアクリロキシ系のシランカップリング剤である３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシランがより好ましい。
【００３４】
（Ｅ）シランカップリング剤の含有割合は特に限定されるものではないが、全固形分の総量中に１．０〜５．０質量％であることが好ましい。シランカップリング剤の含有割合が１．０質量％未満では、組成物中の有機物と無機基材との水素結合や化学結合といった結合が弱いため、十分な密着性が得られない。
また、シランカップリング剤は、１種のみを用いてもよく、２種以上を併用してもよい。
【００３５】
「（Ｆ）水分」
本発明の感光性樹脂組成物は、（Ｅ）シランカップリング剤の総量に対して（Ｆ）水分を５．０〜１８．０質量％含むように、水分を添加することが好ましい。ここで、水分の含有量がシランカップリング剤の総量に対して５．０質量％未満であると感光性樹脂組成物の基板への密着性は悪化するため好ましくない。一方、水分の含有量がシランカップリング剤の総量に対して１８．０質量％を超えると感光性樹脂組成物に白濁が発生して透明性を損なうために好ましくない。これに対して、水分の含有量が上記範囲内であると、透明性に優れ、薬品処理後においても無機材料表面との接着性に優れた硬化膜を得ることが可能な感光性樹脂組成物となる。
【００３６】
ところで、従来の感光性樹脂組成物を硬化して得られる硬化膜では、酸性条件下において無機材料表面との間に十分な接着力が得られないという課題があった。
これに対して本発明の感光性樹脂組成物によれば、感光性樹脂組成物中に（Ｅ）シランカップリング剤と、このシランカップリング剤の総量に対して５．０〜１８．０質量％の（Ｆ）水分とを含む構成となっている。これにより、シランカップリング剤が加水分解されてシラノールが生成し、基板との結合力が増加するため、酸性条件下においても無機材料表面との接着性に優れた硬化膜を得ることができる。
【００３７】
上述した本発明の感光性樹脂組成物は、タッチパネル用材料として用いることができる。具体的には、本発明の感光性樹脂組成物を含むタッチパネル用材料を基材上に塗布し、光を照射して硬化させることで、本発明の感光性樹脂組成物を含む膜を形成することができる。また、マスクを介して光を照射し、現像した後、必要に応じて加熱処理することにより、本発明の感光性樹脂組成物を含む膜をパターン加工することも可能である。
【００３８】
本発明の感光性樹脂組成物を硬化させてなる膜は透明性に優れるため、タッチパネル用の膜として好適に用いることができる。タッチパネルにおける用途は特に限定されるものではないが、中でもタッチパネル用の保護膜又は絶縁膜として用いることが好ましく、タッチパネル保護膜として用いられることが特に好ましい。本発明の感光性樹脂組成物を硬化させてなる膜は、透明性に優れるため、タッチパネル用途に好適に用いることができる。
【００３９】
本発明の感光性樹脂組成物を硬化させてなるタッチパネル保護膜及びタッチパネル絶縁膜は、無機材料層表面と良好に接着するため、下層となる無機材料層表面にタッチパネル保護膜やタッチパネル絶縁膜を形成した際の、機械的強度を高めることができる。また、本発明のタッチパネル保護膜及びタッチパネル絶縁膜は、薬品耐性を有するため、これらの膜がタッチパネル製造工程において薬品に晒された場合であっても、良好に機能することが可能となる。
【００４０】
本発明の感光性樹脂組成物を用いるタッチパネルの種類は特に限定されるものではないが、静電容量式のタッチパネルであることが好ましく、静電容量式且つ投影型のタッチパネルであることが特に好ましい。
【００４１】
本発明の感光性樹脂組成物を用いた静電容量式（投影型）タッチパネルの一構成について以下に詳細に説明する。なお、本発明のタッチパネルはその要旨を超えない限り以下の構成に限定されるものではない。
【００４２】
図１は、本発明の一例のタッチパネルの要部を示す断面図であり、図２は本発明のタッチパネルの要部を、保護膜を透視して示す平面図である。
本発明のタッチパネルは基板１上に透明電極２、金属配線３、絶縁膜４および透明電極２にて導通しているパターンと直交する配列を接続するための透明電極あるいは金属電極５を有する。絶縁膜４は透明電極２にて形成された導通パターンと直交する配列のパターンを接続する際に両パターンの導通を防止するために配設されている。また、本発明のタッチパネルはさらに、保護膜６を有することもできる。
【００４３】
基板１としては、特に限定されるものではないが、例えば、ソーダ石灰ガラス、低アルカリ硼珪酸ガラス、無アルカリアルミノ硼珪酸ガラスなどのガラス板、あるいはポリエチレンテレフタレート（ＰＥＴ）、トリアセチルセルロース（ＴＡＣ）、ポリメチルメタクリレート（ＰＭＭＡ）、ポリカーボネート（ＰＣ）などからなるプラスチック板、プラスチックフィルムが用いられる。
【００４４】
透明電極２としては、基板１表面に配設することができるものであれば特に限定されるものではないが、ＩＴＯ（酸化インジウムスズ）、ＺｎＯ（酸化亜鉛）などの無機導電材料、ＰＥＤＯＴ／ＰＳＳ（ポリエチレンジオキシチオフェン／ポリスチレンスルホン酸）、ポリアニリン、ポリピロールなどの有機導電材料を用いることができる。これら材料は１種のみで用いてもよく、２種以上を併用してもよい。中でも、透明電極２としては、ＩＴＯを用いることが好ましい。
【００４５】
金属配線３としては、Ｍｏ（モリブデン）、Ａｌ（アルミニウム）、Ａｇ（銀）、Ｐｄ（パラジウム）などの金属材料を用いることができ、Ｍｏ及びＡｌのいずれか一方以上を用いることが好ましい。電極（透明電極あるいは金属電極）５としては、透明電極２の材料や金属配線３の材料と同様のものを用いることができる。
【００４６】
本発明のタッチパネルにおいて、絶縁膜４又は保護膜６の少なくともいずれか一方は、本発明の感光性樹脂組成物を含むタッチパネル用材料を硬化させてなるものである。いずれか他方は、従来絶縁膜や保護膜に用いられていた公知の材料を用いて形成されてもよいが、絶縁膜４及び保護膜６の両方が本発明のタッチパネル用材料を硬化させてなるものであることが好ましい。本発明のタッチパネル用材料を静電容量式且つ投影型のタッチパネルに用いることにより、上述したような効果を有するタッチパネルを得ることができる。
【００４７】
静電容量式且つ投影型のタッチパネルにおいて、本発明のタッチパネル用材料からなる膜を形成する方法は特に限定されるものではないが、例えば、下層（例えば、絶縁膜４であれば、基材１及び透明電極２であり、保護膜６であれば、透明電極２、金属配線３及び金属電極５）上にスプレーコートやスピンコート、スリットダイコート、ロールコート、バーコート等の塗布方法により、保護膜であれば乾燥膜厚が０．５〜２０μｍ、より好ましくは１．０〜１０μｍとなるように、絶縁膜であれば乾燥膜厚が０．２〜１０μｍ、より好ましくは０．５〜５μｍとなるように、上記感光性樹脂組成物を塗布する。必要により乾燥された膜には、必要に応じてこの膜と接触あるいは非接触状態で設けられた所定のパターンを有するマスクを通して露光を行う。露光の際の光線の種類は特に限定されるものではなく、可視光線、紫外線、遠赤外線、電子線、Ｘ線等が挙げられ、中でも紫外線が好ましい。光線の照度は特に限定されるものではないが、３６５ｎｍにおいて５〜１５０ｍＷ／ｃｍ２であることが好ましく、１５〜３５ｍＷ／ｃｍ２であることが特に好ましい。
【００４８】
その後、必要に応じて炭酸ナトリウムや水酸化ナトリウム等の水性アルカリ現像液に浸漬するか、もしくはスプレーなどにより現像液を噴霧して未硬化部を除去し所望のパターンを形成する。さらに、感光性組成物の重合を促進して硬膜するため、それぞれ必要に応じて加熱（ポストベーキング）を施す。
【実施例】
【００４９】
以下に、本発明に係る実施例を示す。なお、本発明はその要旨を超えない限り以下の実施例に限定されるものではない。
【００５０】
＜合成例＞
＜共重合体の合成＞
撹拌機を備えたフラスコに２，２−アゾビスイソブチロニトリル（ＡＩＢＮ）４質量部およびシクロヘキサノン２００質量部を仕込み、引き続きメタクリル酸２５質量部、グリシジル（メタ）アクリレート２５質量部、シクロヘキシルマレイミド５０質量部を仕込んで窒素置換したのち、ゆるやかに撹拌して、反応溶液の温度を８０℃に上昇させ、この温度を８時間保持し、反応させた。
次いで、反応溶液の温度を室温まで下げて、共重合体を含む重合体溶液（固形分濃度＝３０．０質量％）を得た。ゲルパーミュエーションクロマトグラフィーによればこの共重合体の分子量は５，０００であった。この共重合体を「（Ｂ）透明樹脂」とする。
【００５１】
＜比較例１＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部を混合して、感光性樹脂組成物を調整した。
【００５２】
＜試験例１＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．１質量部（シランカップリング剤総量に対して２．０質量部）を混合して、感光性樹脂組成物を調整した。
【００５３】
＜試験例２＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．１５質量部（シランカップリング剤総量に対して３．０質量部）を混合して、感光性樹脂組成物を調整した。
【００５４】
＜試験例３＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．２５質量部（シランカップリング剤総量に対して５．０質量部）を混合して、感光性樹脂組成物を調整した。
【００５５】
＜試験例４＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．３５質量部（シランカップリング剤総量に対して７．０質量部）を混合して、感光性樹脂組成物を調整した。
【００５６】
＜試験例５＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．５質量部（シランカップリング剤総量に対して１０．０質量部）を混合して、感光性樹脂組成物を調整した。
【００５７】
＜試験例６＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．７質量部（シランカップリング剤総量に対して１４．０質量部）を混合して、感光性樹脂組成物を調整した。
【００５８】
＜試験例７＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分０．９質量部（シランカップリング剤総量に対して１８．０質量部）を混合して、感光性樹脂組成物を調整した。
【００５９】
＜試験例８＞
＜感光性樹脂組成物の調製＞
（Ａ）光重合性モノマーとしてトリシクロデカンジメタノールジメタクリレート５０質量部、（Ｂ）透明樹脂として共重合体を固形分で１００質量部、（Ｃ）光重合開始剤として２−メチル−１−［４−（メチルチオ）フェニル］−２−モルフォリノプロパン−１−オン１０質量部、（Ｄ）溶剤としてシクロヘキサノン４５０質量部、プロピレングリコールモノメチルエーテルアセテート１５０質量部、（Ｅ）シランカップリング剤として３−イソシアネートプロピルトリエトキシシラン（ＫＢＥ−９００７、信越化学社製）５質量部、（Ｆ）水分１．０質量部（シランカップリング剤総量に対して２０．０質量部）を混合して、感光性樹脂組成物を調整した。
【００６０】
（１）耐酸密着性評価
上記感光性樹脂組成物をスピンコート法により、ソーダ石灰ガラス基板、ＩＴＯ膜を有した基板、モリブデン膜を有した基板の３種類の基板上に塗布し、９０℃のホットプレート上で１分間プレベークして塗膜を形成し、超高圧水銀灯の光を１５０ｍＪ／ｃｍ２照射した（３６５ｎｍにおける照度：３０ｍＷ／ｃｍ２）。その後アルカリ現像液により６０秒現像を行い、２３５℃で２０分間加熱することにより、膜厚２．０μｍの塗膜基板を作製した。
このようにして作製した塗膜を有する基板を４３℃のリン酸と硝酸との混合水溶液へ５分間浸漬した。浸漬後の基板を水洗、乾燥させた後、ＪＩＳ  Ｋ５６００−５−６のクロスカット法により塗膜の密着性を評価した。碁盤目１００個中、残った塗膜の面積の割合を示した。
また、評価基準は、膜の剥がれが全く無い場合を「◎」、ほぼ剥がれの見られない場合を「○」、一部に剥がれが見られた場合を「△」とした。この結果を表１に示す。
【００６１】
（２）感光性樹脂組成物の白濁評価
シランカップリング剤あるいはこれを含む感光性樹脂組成物に水を添加すると、白濁化する現象が生じて、組成物材料として使用できなくなる。よって、評価基準は、白濁が起こったものを「有り」、起こらなかったものを「無し」とした。この結果を表１に示す。
【００６２】
【表１】
2015137357.tif 000002
【００６３】
＜評価結果＞
表１に示すように、試験例３〜７の結果より、水分の含有量をシランカップリング剤総量に対し５〜１８％（感光性樹脂組成物総量に対し０．２５〜０．９％）とすることで、耐酸密着性は良好になることが分かった。しかしながら、水分の含有量がこの範囲よりも少ないと密着性は悪化（試験例１，２）し、多すぎると感光性樹脂組成物に白濁が発生（試験例８）するという不具合が生じることを確認した。
【００６４】
なお、シランカップリング剤を含む感光性樹脂組成物中に水分を含有させることにより耐酸密着性が良化するのは、シランカップリング剤が加水分解されシラノールが生成されることで、基板との結合力が増加することによるものであると推察する。
【符号の説明】
【００６５】
１・・・基材
２・・・透明電極
３・・・金属電極
４・・・絶縁膜
５・・・電極
６・・・保護膜
【図１】
2015137357.tif 000003
【図２】
2015137357.tif 000004